(57)【要約】【課題】  好ましくない色光沢のない印刷画像を形成するインクジエットインクセットと画像記録要素との組み合わせを提供する。【解決手段】  Ａ）６０度で測定した光沢値が少なくとも５であるインクジエット画像記録要素と、  Ｂ）少なくとも一種の顔料系インクを含む顔料系インクジエットインクセットとを含んでなるインクジエットインクセットと画像記録要素との組み合わせであって、  前記インクセットにおける各インクについての正規化した微分正反射率（ＮΔＲS（Ｘ））が、式１：    【数１】2004169032.tif 000022［式中の各記号は明細書中に規定するものである］により算出したときに１．２５未満である、インクジエットインクセットと画像記録要素との組み合わせ。【選択図】      なし【特許請求の範囲】
【請求項１】
Ａ）６０度で測定した光沢値が少なくとも５であるインクジエット画像記録要素と、
Ｂ）少なくとも一種の顔料系インクを含む顔料系インクジエットインクセットと
を含んでなるインクジエットインクセットと画像記録要素との組み合わせであって、
前記インクセットにおける各インクについての正規化した微分正反射率（ＮΔＲS（Ｘ））が、式１：
【数１】
2004169032.tif 000016
［式中、Ｘはインクであり、ｎは試験画像の一部分として前記画像記録要素上に印刷した各濃度パッチと関連した整数であり、［ＮΔＲS（Ｘｎ）］maxはインクＸを用いて印刷した濃度パッチについて算出した［ＮΔＲS（Ｘｎ）］値の最大値であり；
前記インクセットにおける各インクについての前記試験画像は、パッチ上のインクレイダウンが、インクレイダウン無しから少なくとも１．５の濃度を生じる最大レベルまで漸増するように印刷された一連の少なくとも１０の濃度パッチからなり；
前記各パッチについての正規化した微分正反射率値（ＮΔＲS（Ｘｎ））は式２：
【数２】
2004169032.tif 000017
（式中、ＲSmax（Ｘｎ）はパッチＸｎについての３９０ｎｍ〜７２０ｎｍの可視スペクトル領域における最大正反射率であり、ＲSmin（Ｘｎ）はパッチＸｎについての３９０ｎｍ〜７２０ｎｍの可視スペクトル領域における最小正反射率であり、ＲSmean（Ｘｎ）はパッチＸｎについての３９０ｎｍ〜７２０ｎｍの可視スペクトル領域における平均正反射率である）
により求められたものである］
により算出したときに１．２５未満である、
インクジエットインクセットと画像記録要素との組み合わせ。
【請求項２】
シアン顔料と、水と、水混和性保湿剤および/または水混和性有機補助溶媒、随意選択の界面活性剤、もしくはそれらの混合物とを含んでなるインクジエット印刷用シアン顔料系インク組成物であって、
前記インク組成物の正規化した微分正反射率（ＮΔＲs（Ｃ））が、式１：
【数３】
2004169032.tif 000018
［式中、Ｃは前記シアンインク組成物であり、ｎは試験画像の一部分として印刷した各濃度パッチと関連した整数であり、［ＮΔＲS（Ｃｎ）］maxは前記シアンインク組成物を用いて印刷した濃度パッチについて算出した正規化した微分正反射率の最大値であり；
画像記録要素の６０度光沢値が少なくとも５であり；
前記シアンインク組成物の試験画像は、パッチ上のインクレイダウンがインクレイダウン無しから少なくとも１．５の濃度を生じる最大レベルまで漸増するように印刷された一連の少なくとも１０の濃度パッチからなり；
前記各パッチについての正規化した微分正反射率値（ＮΔＲS（Ｃｎ））は式２：
【数４】
2004169032.tif 000019
（式中、ＲSmax（Ｃｎ）はパッチＣｎについての３９０ｎｍ〜７２０ｎｍの可視スペクトル領域における最大正反射率であり、ＲSmin（Ｃｎ）はパッチＣｎについての３９０ｎｍ〜７２０ｎｍの可視スペクトル領域における最小正反射率であり、ＲSmean（Ｃｎ）はパッチＣｎについての３９０ｎｍ〜７２０ｎｍの可視スペクトル領域における平均正反射率である）
により求められたものである］
により算出したときに１．２５未満である、シアン顔料系インク組成物。
【請求項３】
少なくとも一種の顔料系インクを含んでなるインクジエット印刷用顔料系インクセットであって、
前記セットにおける各インクについての正規化した微分正反射率（ＮΔＲS（Ｘ））が、式１：
【数５】
2004169032.tif 000020
［式中、Ｘはインクであり、ｎは試験画像の一部分として画像記録要素上に印刷した各濃度パッチと関連した整数であり、［ＮΔＲS（Ｘｎ）］maxはインクＸを用いて印刷した濃度パッチについて算出した［ＮΔＲS（Ｘｎ）］値の最大値であり；
画像記録要素の６０度光沢値が少なくとも約５であり；
インクＸについての前記試験画像は、パッチのインクレイダウンがインクレイダウン無しから少なくとも約１．５の濃度を生じる最大レベルまで漸増するように印刷された一連の少なくとも１０の濃度パッチからなり；
前記各パッチについての正規化した微分正反射率値（ＮΔＲS（Ｘｎ））は式２：
【数６】
2004169032.tif 000021
（式中、ＲSmax（Ｘｎ）はパッチＸｎについての３９０ｎｍ〜７２０ｎｍの可視スペクトル領域における最大正反射率であり、ＲSmin（Ｘｎ）はパッチＸｎについての３９０ｎｍ〜７２０ｎｍの可視スペクトル領域における最小正反射率であり、ＲSmean（Ｘｎ）はパッチＸｎについての３９０ｎｍ〜７２０ｎｍの可視スペクトル領域における平均正反射率である）
により求められたものである］
により算出したときに１．２５未満である、インクジエット印刷用顔料系インクセット。
【発明の詳細な説明】
【技術分野】
【０００１】
本発明は、顔料系インクセットと光沢画像記録要素との組み合わせ、およびインクジエット印刷用組成物に関する。この組み合わせにより色光沢が最小である印刷画像を得ることができる。
【背景技術】
【０００２】
インクジエット印刷は、デジタル信号に応答して画像記録要素にピクセルごとにインク小滴を付着させることにより画像を形成する非インパクト法である。画像記録要素へのインク小滴の付着を制御して所望の印刷画像を得るのに利用できる種々の方法がある。そのうちの一つは、連続インクジエット法として知られている。この方法では、連続した小滴流れを、帯電させ、そして画像記録要素の表面に向けて像様に偏向させ、一方、未画像形成小滴を受け取り、インク溜に戻す。ドロップオンデマンドインクジエットとして知られている別の方法では、個々のインク小滴を、必要としたときに画像記録要素上に飛翔させて所望の印刷画像を形成する。ドロップオンデマンド印刷でインク小滴の発射を制御する一般的な方法には、圧電変換器の利用およびサーマルバブル形成などがある。インクジエットプリンターは、工業用ラベルから、デスクトップドキュメントの少量印刷および画像形成にいたる市場で広範な用途がある。
【０００３】
種々のインクジエットプリンターに使用されているインクは、顔料系と染料系に分類できる。顔料は、キャリア媒体には不溶であるが、分散剤を使用することにより凝集および沈降に対してしばしば安定となる小粒子の形態で分散または懸濁する着色剤である。染料は、キャリア媒体に溶解する着色剤である。どちらの場合でも、キャリア媒体は、室温で液体でも固体であってもよい。一般的に使用されるキャリア媒体は、水性であり、水、水混和性保湿剤および水混和性有機補助溶媒を含む。
【０００４】
顔料系インクは、染料系インクを用いて形成した印刷画像と比較して、光学濃度が高く且つ耐光性および耐オゾン性がよい印刷画像を形成できることから、染料系インクよりも好ましいことがしばしばある。しかしながら、顔料系インクには、顔料粒子が画像記録要素の表面に蓄積する性質から生じやすいそれら固有の欠陥がある。例えば、顔料粒子は、耐擦性が悪かったり、印刷画像において異なる色の画像形成領域間に光沢の差が生じることがある。これらの問題についての解決策が、特許文献、例えば、米国特許第６，１６１，９２９号および第５，９２５，１７８号；欧州特許公開等１１０８７６０号；欧州特許出願第０２０８０４０７．６号および同第０２０８０３９７．９号において広く検討されてきた。
【０００５】
顔料系インクの別の欠陥は、印刷画像の一定領域においてときどき色光沢を生じることである。色光沢とは、印刷画像の表面に対する視角および/または照明角度が変化したときに印刷画像の表面から着色した輝きまたは光沢として現れる人工物（アーチファクト）である。インクジエットインクと画像記録要素とを用いて形成する印刷画像では、色光沢は、典型的にはシアン色画像形成領域ではピンク色の輝き、マゼンタ色画像形成領域では黄色-オレンジ色の輝きおよびイエロー色画像形成領域では青色の輝きとして現れる。色光沢は、とりわけ顔料系インクを光沢のある画像記録要素上に印刷するときに問題となる。本明細書で示すように、色光沢は画像記録要素上に印刷された市販の顔料系インクセットで観察されているが、インクジエット印刷における色光沢についての検討や認識が、文献ではなされていなかった。
【０００６】
別の同様なブロンズ光沢と称されるアーチファクトが、グラフィックアート印刷の分野において記載されており、インクジエット印刷画像でも見えることがある。ブロンズ光沢は色光沢と同じプリンターシステムからの試料で現れることがあるが、ブロンズ光沢は、金属ブロンズ色の輝きとして現れ、色光沢とは異なる。本発明は、色光沢に関するものである。
【０００７】
色光沢を最小限とするように設計されていないけれども、この問題の一つの可能な解決策として、印刷画像全体に保護層を積層することがある。別の可能な解決策として、インク成分が浸透できる溶融性最上層を有する画像記録要素上に印刷した後、最上層を溶融して平滑な光沢面を得ることである。このような技法の例が米国特許第６，４９７，４８０号に開示されており、また、欧州特許公開第１０５７６４６号および同第１０４８４６６号に記載されている画像形成領域上に保護層を塗布することがある。しかしながら、これらの全ての方法には、印刷後の別の工程が含まれており、プロセス全体が複雑になるとともにコストがかかる。
【０００８】
【特許文献１】米国特許第５，９２５，１７８号明細書
【特許文献２】米国特許第６，１６１，９２９号明細書
【特許文献３】米国特許第６，４９７，４８０号明細書
【特許文献４】米国特許第６，６４４，７９９号明細書
【特許文献５】米国特許第６，５９８，９６７号明細書
【特許文献６】米国特許公開第２００３−０１２８２６３号明細書
【特許文献７】欧州特許公開第１０４８４６６号明細書
【特許文献８】欧州特許公開第１０５７６４６号明細書
【特許文献９】欧州特許公開第１１０８７６０号明細書
【発明の開示】
【発明が解決しようとする課題】
【０００９】
インクジエット印刷により高品質写真様画像を形成する場合、顔料系インクセットにより、好ましくない色光沢のない印刷画像を形成しなければならない。本発明の目的は、印刷後に別個の工程を必要としないで、許容レベルまで色光沢を最小限にする、インクジエット印刷画像を形成するための顔料系インクセットと光沢のある画像記録要素との組み合わせを提供することにある。
【００１０】
本発明のもう一つの目的は、上記要素を用いるインクジエット印刷用組成物を提供することである。
【課題を解決するための手段】
【００１１】
本発明によれば、
Ａ）６０度で測定した光沢値が少なくとも５であるインクジエット画像記録要素と、
Ｂ）少なくとも一種の顔料系インクを含む顔料系インクジエットインクセットと
を含んでなるインクジエットインクセットと画像記録要素との組み合わせであって、
前記インクセットにおける各インクについての正規化した微分正反射率（ＮΔＲS（Ｘ））が、式１：
【００１２】
【数１】
2004169032.tif 000002
【００１３】
［式中、Ｘはインクであり、ｎは試験画像の一部分として前記画像記録要素上に印刷した各濃度パッチと関連した整数であり、［ＮΔＲS（Ｘｎ）］maxはインクＸを用いて印刷した濃度パッチについて算出した［ＮΔＲS（Ｘｎ）］値の最大値であり；
前記インクセットにおける各インクについての前記試験画像は、パッチ上のインクレイダウンが、インクレイダウン無しから少なくとも１．５の濃度を生じる最大レベルまで漸増するように印刷された一連の少なくとも１０の濃度パッチからなり；
前記各パッチについての正規化した微分正反射率値（ＮΔＲS（Ｘｎ））は式２：
【００１４】
【数２】
2004169032.tif 000003
【００１５】
（式中、ＲSmax（Ｘｎ）はパッチＸｎについての３９０ｎｍ〜７２０ｎｍの可視スペクトル領域における最大正反射率であり、ＲSmin（Ｘｎ）はパッチＸｎについての３９０ｎｍ〜７２０ｎｍの可視スペクトル領域における最小正反射率であり、ＲSmean（Ｘｎ）はパッチＸｎについての３９０ｎｍ〜７２０ｎｍの可視スペクトル領域における平均正反射率である）
により求められたものである］
により算出したときに１．２５未満である、
インクジエットインクセットと画像記録要素との組み合わせを提供することにより上記問題が克服される。
【発明を実施するための最良の形態】
【００１６】
スペクトル反射率特性
不透明物体の色の見えは、部分的には物体から反射される光の挙動によるものであることは、色測定の技術分野では周知である。色測定についての完全な説明については、Ｒ．Ｗ．Ｇ．Ｈｕｎｔ，「Ｍｅａｓｕｒｉｎｇ  Ｃｏｌｏｒ（色の測定）」，２ｎｄ  Ｅｄｉｔｉｏｎ，Ｅｌｌｉｓ  Ｈｏｒｗｏｏｄ社発行（１９９１）を参照されたい。反射率は、拡散反射率と正反射率の観点から評価される。反射率分光分析法についての完全な説明については、Ｗ．Ｗ．ＷｅｎｄｌａｎｄｔおよびＨ．Ｇ．Ｈｅｃｈｔ，「Ｃｈｅｍｉｃａｌ  Ａｎａｌｙｓｉｓ（化学分析）」，第２１巻，第２章および第３章，Ｉｎｔｅｒｓｃｉｅｎｃｅ  Ｐｕｂｌｉｓｈｅｒｓ発行（１９６６）を参照されたい。光源からの放射線のほとんどは、物体に入り、物質が光と相互作用すると部分的に吸収されたり、散乱されたりする。人は、物体を通過した（透過した）光または物体から散乱して戻った光（拡散反射）の部分を観察する。正反射は、入射光の一部分が物体に進入せず、最初の媒体（通常は、空気）と物体との間の界面と相互作用して散乱するときに生じる。拡散反射は、典型的には観察物体から出るときに全方向に等しく分散（均等拡散反射と称される）し、一方、正反射は、表面粗さに応じて高度に方向性がある。
【００１７】
図１に示すように、入射光３が光沢のある画像記録要素４の表面にあたると、正反射１および拡散反射２が生じる。入射角（Θi）５は光が画像記録要素にあたる角度であり、補角は反射角（Θr）６（ここで、Θr＝−Θiである）である。ΘiとΘrの両方が、画像記録要素の平均面に対する法線７に対して規定される。要素８は、観測者または検出器を表す。光沢は、物体からΘrで反射して戻ってくる光であり、主に正反射である。拡散反射では、全ての角度で反射して戻ってくる。
【００１８】
図２に示すように、正反射１と拡散反射２は、入射光３が艶消し画像記録要素９の表面にあたったときに生じる。正反射と拡散反射の両方が、全ての角度で生じ、光沢がほとんど観察されない。
【００１９】
インクジエット画像記録要素には、完成品として艶消し型、サテン型、半光沢型および光沢型等の種々のものがある。人が見る完成品は、光が画像記録要素と相互作用するときに生じる拡散反射および正反射の量に直接従う。正反射の量は、次には画像記録要素の表面に従う。画像記録要素の表面が粗いと、光は表面から全ての方向に反射し、この画像記録要素の外観が艶消し状態となる。これに対して、画像記録要素の表面が平滑であると、光が主に一つの方向に表面から反射し、画像記録要素の外観が光沢状態となる。
【００２０】
光沢のある画像記録要素は、６０°で測定したときの光沢値が、５〜９０の範囲となることができる。光沢画像記録要素としては、例えば、カタログ番号８１０３１３７（６０度光沢；６４）のＫｏｄａｋ  Ｉｎｓｔａｎｔ−Ｄｒｙ  Ｐｈｏｔｏｇｒａｐｈｉｃ  Ｇｌｏｓｓｙ  Ｍｅｄｉａ(コダックインスタント乾式フォト光沢媒体)、カタログ番号ＳＰ９１００１（６０度光沢；３４）のＥｐｓｏｎ  Ｐｈｏｔｏｇｌｏｓｓｙ  Ｐａｐｅｒ（エプソンフォト光沢紙）およびカタログ番号８６４８２６３（６０度光沢；３０）のＫｏｄａｋ  Ｉｎｓｔａｎｔ−Ｄｒｙ  Ｐｈｏｔｏｇｒａｐｈｉｃ  Ｓａｔｉｎ  Ｍｅｄｉａ（コダックインスタント乾式フォトサテン媒体）がある。インクジエット印刷用の艶消し画像記録要素、サテン画像記録要素、半光沢画像記録要素および光沢画像記録要素の数多くの例が、例えば、米国特許第６，０４５，９１７号、第５，６０５，７５０号、第５，７２３，２１１号および第５，７８９，０７０号並びに欧州特許公開第８１３９７８号等の特許文献に記載されている。
【００２１】
インクジエットインクをインクジエット画像記録要素上に印刷すると、インク成分は、印刷画像が完全に乾燥した後も印刷画像の表面上にとどまることができる。表面の成分が着色剤である場合、正反射の量が着色剤に依存する。着色剤は可視スペクトル領域で光を吸収するので、正反射は、波長の関数として変化し、色光沢として現れる。
【００２２】
色光沢の問題は、顔料系インクを光沢画像記録要素上に印刷して得た印刷画像において顕著である。顔料着色剤は、直径０．５マイクロメートル以下となることができる。この大きさは、平滑な光沢多孔性画像記録要素の表面に形成された微細孔よりもはるかに大きい。このような場合、顔料着色剤は、毛管作用により画像記録要素の微細孔に入り込むことはできず、画像記録要素の表面に捕捉されたままとなる。顔料着色剤は、典型的には膨潤性非多孔性媒体中に拡散するには大きすぎる。両者の場合、色光沢が一般的に観察される。
【００２３】
本発明は、一定のインクセットにおける各インクの特定の正反射特性を利用して、光沢画像記録要素上に印刷したインクセットについて観測される色光沢の程度を求めることができることを開示する。このインクセットは、少なくとも一種のインクを含む。例えば、このインクセットは、インクジエット印刷の技術分野において周知なように、一種のインク、例えば、シアンインクから構成されてもよいし、３種のインク、例えば、シアンインク、マゼンタインクおよびイエローインクから構成されてもよいし、４種のインク、例えば、シアンインク、マゼンタインク、イエローインクおよび黒色インクから構成されてもよい。他の例として、６種のインク、７種のインク、８種のインクまたはそれ以上の種類のインクからなるインクセットが挙げられる。正反射特性は、正規化した微分正反射率ＮΔＲS（Ｘ）：
【００２４】
【数３】
2004169032.tif 000004
【００２５】
（式中、Ｘはインクであり、ｎは試験画像の一部分として印刷した各濃度パッチと関連した整数であり、［ＮΔＲS（Ｘｎ）］maxはインクＸを用いて印刷した濃度パッチについて算出した正規化した微分正反射率値の最大値である）である。
【００２６】
インクＸについての試験画像は、パッチのインクレイダウンがインクレイダウン無しから少なくとも１．５の濃度を生じる最大レベルまで漸増するように印刷された一連の少なくとも１０の濃度パッチからなる。試験画像を、６０度光沢値が少なくとも５である画像記録要素上に印刷する。各パッチについての正規化した微分正反射率値（ＮΔＲS（Ｘｎ））を、式：
【００２７】
【数４】
2004169032.tif 000005
【００２８】
（式中、ＲSmax（Ｘｎ）はパッチＸｎについての３９０ｎｍ〜７２０ｎｍの可視スペクトル領域における最大正反射率であり、ＲSmin（Ｘｎ）はパッチＸｎについての３９０ｎｍ〜７２０ｎｍの可視スペクトル領域における最小正反射率であり、ＲSmean（Ｘｎ）はパッチＸｎについての３９０ｎｍ〜７２０ｎｍの可視スペクトル領域における平均正反射率である）により求める。
【００２９】
濃度パッチに入射角５としてΘi＝４５°で照射し、分光放射計を用いて、反射角６としてΘr＝−４５°での反射光強度を測定することにより、ＮΔＲS（Ｘｎ）を求める。この結果を、Θi＝４５°およびΘr＝−４５°を用いて測定した研磨黒色ガラスの較正された（ＮＩＳＴ）片の反射率と照合する。ＲSmax（Ｘｎ）、ＲSmin（Ｘｎ）およびＲSmean（Ｘｎ）を求め、これらを使用して式２により各パッチについてのＮΔＲS（Ｘｎ）を算出する。得られたＮΔＲS（Ｘｎ）値を使用して、式１によりＮΔＲS（Ｘ）を算出する。顔料系インクセットは、インクセットにおけるインクのいずれか一つのＮΔＲS（Ｘ）が１．２５より大きいと、好ましくない色光沢を生じる。
【００３０】
顔料系インク
顔料からインクを調製する方法は、一般的に：（ａ）顔料を一次粒子にまで粉砕する分散工程または微粉砕工程と、（ｂ）工程（ａ）からの分散顔料コンセントレートを、キャリアおよび他の添加剤で希釈して使用濃度インクを調製する工程の２工程を含む。微粉砕工程では、顔料を、通常硬質の不活性ミリングメディアとともにキャリア（典型的には完成インクにおけるキャリアと同じ）に懸濁させる。この顔料コンセントレートに機械エネルギーを加え、ミリングメディアと顔料との間の衝突により、顔料を一次粒子に解凝集させる。分散剤もしくは安定化剤またはそれらの両方を分散した顔料コンセントレートに添加して解凝集を容易にし、粒子の安定性を維持し、粒子の再凝集および沈降を阻止する。
【００３１】
ミリングメディアとして使用できる材料には、ガラス、セラミックス、金属およびプラスチック等の数多くの種類がある。好ましい実施態様によれば、粉砕メディアは、粒子、好ましくは形状が実質的に球状の粒子、例えば、高分子樹脂から実質的になるビーズからなることができる。一般的に、ミリングメディアとして使用するのに好適な高分子樹脂は、化学的および物理的に不活性であり、実質的に金属、溶媒およびモノマーを含まず、微粉砕中にチッピングや破砕を回避するのに十分な硬度と脆性を有しているものである。好適な高分子樹脂には、架橋ポリスチレン、例えば、ジビニルベンゼンで架橋されたポリスチレン、スチレンコポリマー、ポリアクリレート、例えば、ポリ（メチルメチルアクリレート）、ポリカーボネート、ポリアセタール、例えば、Ｄｅｒｌｉｎ（商標）、塩化ビニルポリマーおよび塩化ビニルコポリマー、ポリウレタン、ポリアミド、ポリ（テトラフルオロエチレン）、例えば、Ｔｅｆｌｏｎ（商標）および他のフルオロポリマー、高密度ポリエチレン、ポリプロピレン、セルロースエーテルおよびセルロースエステル、例えば、セルロースアセテート、ポリ（ヒドロキシエチルメタクリレート）、ポリ（ヒドロキシエチルアクリレート）、シリコーン含有ポリマー、例えば、ポリシロキサン等がある。ポリマーは、生分解性であってもよい。典型的な生分解性ポリマーには、ポリ（ラクチド）、ラクチドとグリコリドとからなるポリ（グリコリド）コポリマー、ポリ酸無水物、ポリ（イミノカーボネート）、ポリ（Ｎ−アシルヒドロキシプロリン）エステル、ポリ（Ｎ−パルミトイルヒドロキシプロリノ）エステル、エチレン−ビニルアセテートコポリマー、ポリ（オルトエステル）、ポリ（カプロラクトン）およびポリ（ホスフアゼン）などがある。高分子樹脂の密度は、０．９〜３．０ｇ／ｃｍ3となることができる。より効率的な粒度減少ができると思われる限りは、樹脂の密度が高いほうが好ましい。スチレンを主成分とする架橋または未架橋高分子媒体が、最も好ましい。
【００３２】
微粉砕は、いずれかの好適な粉砕ミルでおこなうことができる。好適なミルには、エアージェットミル、ローラーミル、ボールミル、アトライターミルおよびビーズミルなどがある。ミリングメディアが５メートル／秒を超える速度を得る、高速高エネルギーミルが好ましい。本発明においては、９，０００ｒｐｍで動作させたときに直径４０ｍｍであるのこ歯インペラー（Ｍｏｒｅｈｏｕｓｅ−Ｃｏｗｌｅｓ  Ｈｏｃｋｍｅｙｅｒ社より入手可能）が使用される。ミリングメディア、顔料、キャリアおよび随意選択の分散剤の好ましい割合は、広い範囲で異なることができ、例えば、具体的顔料、ミリングメディアのサイズおよび密度並びに具体的な印刷用途に従う。本発明の顔料系インクの場合、顔料は、分散顔料コンセントレート中１〜５０質量％で存在し、顔料の分散剤に対する質量比は２０：１〜１：２である。微粉砕の完了後、分散顔料コンセントレートを、単純な篩い分けまたは濾過によりミリングメディアから分離する。
【００３３】
分散剤は、分散顔料コンセントレートを調製するのに使用される任意成分である。本発明で使用される好ましい分散剤には、ドデシル硫酸ナトリウム、アクリルおよびスチレン−アクリルコポリマー、例えば、米国特許第５，０８５，６９８号および第５，１７２，１３３号に開示されているもの、並びにスルホン化ポリエステル類およびスチレン樹脂、例えば、米国特許第４，５９７，７９４号に開示されているものなどがある。顔料の入手性に関連して上記で言及した他の特許にも、選択できる多種多様な分散剤が開示されている。実施例では、分散剤としてＮ−メチル−Ｎ−オレオイルタウリン酸カリウムを使用している。顔料粒子自体が凝集や沈降に対して安定である場合には、分散剤を必要としない場合がある。自己分散顔料は、分散剤を必要としない顔料の一例としてあげられる。これらの種類の顔料は、インクジエット印刷の技術分野において周知である。
【００３４】
微粉砕時間は、広く異なることができ、選択される顔料、微粉砕手段および滞留条件、初期および所望の最終粒度等に従う。本発明によれば、微粉砕時間は、典型的には１時間〜１００時間の範囲である。
【００３５】
本発明において有用な顔料粒子は、インクジエットプリントヘッドを通って噴射できる粒度であればよい。顔料粒子の平均粒度は、０．５マイクロメートル以下となることができる。好ましくは、顔料粒子の平均粒度は、０．３マイクロメートル未満、より好ましくは０．１５マイクロメートル未満である。
【００３６】
本発明のインクに使用するのに、多種多様な有機顔料および無機顔料を、単独または組み合わせて選択できる。本発明で使用できる顔料には、例えば、米国特許第５，０２６，４２７号、第５，０８６，６９８号、第５，１４１，５５６号、第５，１６０，３７０号および第５，１６９，４３６号に開示されているものなどがある。厳密にどの顔料を選択するかは、具体的用途および性能要件、例えば、色再現性および画像安定性に依存する。
【００３７】
本発明に使用するのに好適な顔料には、例えば、アゾ顔料、モノアゾ顔料、ジスアゾ顔料、アゾ顔料レーキ、β−ナフトール顔料、ナフトールＡＳ顔料、ベンゾイミダゾロン顔料、ジスアゾ縮合顔料、金属錯体顔料、イソインドリノン顔料およびイソインドリン顔料、多環式顔料、フタロシアニン顔料、キナクリドン顔料、ペリレン顔料およびペリノン顔料、チオインジゴ顔料、アントラピリミドン顔料、フラバントロン顔料、アンタントロン顔料、ジオキサジン顔料、トリアリールカルボニウム顔料、キノフタロン顔料、ジケトピロロピロール顔料、酸化チタン、酸化鉄およびカーボンブラックなどがある。
【００３８】
使用可能な顔料の典型例として、例えば、カラーインデックス（Ｃ．Ｉ．）ピグメントイエロー１、２、３、５、６、１０、１２、１３、１４、１６、１７、６２、６５、７３、７４、７５、８１、８３、８７、９０、９３、９４、９５、９７、９８、９９、１００、１０１、１０４、１０６、１０８、１０９、１１０、１１１、１１３、１１４、１１６、１１７、１２０、１２１、１２３、１２４、１２６、１２７、１２８、１２９、１３０、１３３、１３６、１３８、１３９、１４７、１４８、１５０、１５１、１５２、１５３、１５４、１５５、１６５、１６６、１６７、１６８、１６９、１７０、１７１、１７２、１７３、１７４、１７５、１７６、１７７、１７９、１８０、１８１、１８２、１８３、１８４、１８５、１８７、１８８、１９０、１９１、１９２、１９３、１９４；Ｃ．Ｉ．ピグメントレッド１、２、３、４、５、６、７、８、９、１０、１１、１２、１３、１４、１５、１６、１７、１８、２１、２２、２３、３１、３２、３８、４８：１、４８：２、４８：３、４８：４、４９：１、４９：２、４９：３、５０：１、５１、５２：１、５２：２、５３：１、５７：１、６０：１、６３：１、６６、６７、６８、８１、９５、１１２、１１４、１１９、１２２、１３６、１４４、１４６、１４７、１４８、１４９、１５０、１５１、１６４、１６６、１６８、１６９、１７０、１７１、１７２、１７５、１７６、１７７、１７８、１７９、１８１、１８４、１８５、１８７、１８８、１９０、１９２、１９４、２００、２０２、２０４、２０６、２０７、２１０、２１１、２１２、２１３、２１４、２１６、２２０、２２２、２３７、２３８、２３９、２４０、２４２、２４３、２４５、２４７、２４８、２５１、２５２、２５３、２５４、２５５、２５６、２５８、２６１、２６４；並びにＣ．Ｉ．ピグメントブルー１、２、９、１０、１４、１５：１、１５：２、１５：３、１５：４、１５：６、１５、１６、１８、１９、２４：１、２５、５６、６０、６１、６２、６３、６４、６６が挙げられる。本発明の好ましい実施態様によれば、顔料は、Ｃ．Ｉ．ピグメントブルー１５：３、Ｃ．Ｉ．ピグメントレッド１２２、Ｃ．Ｉ．ピグメントイエロー１５５、Ｃ．Ｉ．ピグメントイエロー７４または米国特許第４，３１１，７７５号に記載されているビス（フタロシアニルアルミノ）テトラフェニルジシロキサンなどがある。
【００３９】
本発明の要素に使用される顔料は、効果的な量、一般的に０．１〜１０質量％、好ましくは０．５〜６質量％で存在する。
【００４０】
ポリマーを、本発明のインクに使用してもよい。いずれかのホモポリマーまたはコポリマーを、水性媒体、特に水性塩基媒体中で安定化できる限り本発明において使用でき、一般的に水溶性、水還元性または水分散性として分類される。
【００４１】
本発明のインクに有用なポリマーには、ビニルまたはエチレン系不飽和モノマーのフリーラジカル重合により調製される付加ポリマーと称されるものが含まれる。好ましい実施態様によれば、付加ポリマーは、ポリマー化学の技術分野において周知であるアクリルモノマーおよび/またはスチレン系モノマーから得られる。本明細書において使用される用語「アクリルモノマー」とは、アクリル酸の誘導体、アクリル酸エステル、アクリルアミドまたは不飽和無水物もしくは不飽和イミドモノマー（重合後に完全にまたは部分的に加水分解されて対応のカルボン酸またはアミド官能性を形成してもよい）が挙げられるが、これらには限定されない。本明細書において使用される用語「スチレン系モノマー」とは、スチレンの誘導体、α−アルキルスチレン、トランス−β−アルキルスチレン、アルキルスチレン、アルコキシスチレン、ハロゲン化スチレンまたはビニルナフタレンなどが挙げられるが、これらには限定されない。
【００４２】
好ましい付加ポリマーの具体例として、市販のポリマー、例えば、Ｊｏｎｃｒｙｌ（商標）５７、Ｊｏｎｃｒｙｌ（商標）５９、Ｊｏｎｃｒｙｌ（商標）６３およびＪｏｎｃｒｙｌ（商標）７０（これらは全てＳ．Ｃ．Ｊｏｈｎｓｏｎ社製）；ＴｒｕＤｏｔ（商標）ＩＪ−４６５５およびＴｒｕＤｏｔ（商標）ＩＪ−４６８０（これらの両方ともＭｅａｄＷｅｓｔｖａｃｏ社製）；並びにＶａｎｃｒｙｌ（商標）６８Ｓ（Ａｉｒ  Ｐｒｏｄｕｃｔｓ  ａｎｄ  Ｃｈｅｍｉｃａｌｓ社製）などが挙げられる。
【００４３】
本発明のインクに有用なポリマーには、種々の異なる種類のモノマーを縮合してポリエステル、ポリウレタン、ポリアミド、ポリ尿素、ポリエーテル、ポリカーボネート、ポリ酸無水物および上記した種類の組み合わせを含むポリマーを形成することにより調製される縮合ポリマーと称されるポリマー等がある。
【００４４】
好ましいポリエステルの具体例として、イーストマンケミカル社より入手可能な水分散性Ｅａｓｔｍａｎ  ＡＱ（商標）ポリエステルなどがある。Ｅａｓｔｍａｎ  ＡＱ（商標）２９、Ｅａｓｔｍａｎ  ＡＱ（商標）３８およびＥａｓｔｍａｎ  ＡＱ（商標）５５は、各々種々の量のイソフタル酸、スルホイソフタル酸ナトリウム、ジエチレングリコールおよび１，４−シクロヘキサンジメタノールからなる。水分散性ポリウレタンも、好ましい。
【００４５】
本発明のインクに使用される付加ポリマーおよび縮合ポリマーは、インクの所望の性能特徴のいずれにも影響することなくインクについての正規化した微分正反射率ＮΔＲS（Ｘ）を１．２５未満とするのに必要な量で存在する。特に、ポリマーの使用量は、インク組成物がインクジエットプリントヘッドを用いて噴射できるように十分少なくなければならない。必要量は、使用する具体的ポリマーだけでなく、インク組成物における他の成分の種類および量にもよる。好ましい実施態様によれば、ポリマーを、ポリマーの顔料に対する比が少なくとも０．５であるような量で使用する。別の好ましい実施態様によれば、ポリマーの顔料に対する比は、少なくとも０．７である。
【００４６】
本発明のインクには、インクについての正規化した微分正反射率ＮΔＲS（Ｘ）を１．２５未満とする他の添加剤を含んでいてもよい。他の添加剤の例として、インク組成物を印刷したときに記録要素の表面に浸透しない非揮発性有機化合物などがある。好ましい実施態様によれば、グリコール含有オリゴマーを使用する。
【００４７】
水混和性保湿剤および水混和性有機補助溶媒の代表的な例として、（１）アルコール類、例えば、メチルアルコール、エチルアルコール、ｎ−プロピルアルコール、イソプロピルアルコール、ｎ−ブチルアルコール、ｓｅｃ−ブチルアルコール、ｔ−ブチルアルコール、イソ−ブチルアルコール、フルフリルアルコール、テトラヒドロフルフリルアルコール；（２）ケトン類またはケトアルコール類、例えば、アセトン、メチルエチルケトンおよびジアセトンアルコール；（３）エーテル類、例えば、テトラヒドロフランおよびジオキサン；（４）エステル類、例えば、酢酸エチル、乳酸エチル、エチレンカーボネートおよびプロピレンカーボネート；（５）多価アルコール類、例えば、エチレングリコール、ジエチレングリコール、トリエチレングリコール、テトラエチレングリコール、プロピレングリコール、ポリエチレングリコール、グリセロール、２−メチル−２，４−ペンタンジオール、１，２，６−ヘキサントリオール、２−エチル−２−ヒドロキシメチル−１，３−プロパンジオール、１，５−ペンタンジオール、１，２−ヘキサンジオールおよびチオグリコール；（６）アルキレングリコールから得られる低級モノ−アルキルエーテル類、例えば、エチレングリコール、ジエチレングリコール、トリエチレングリコール、プロピレングリコールおよびポリ（エチレングリコール）のモノ−メチルエーテル、モノ−エチルエーテル、モノ−プロピルエーテルおよびモノ−ブチルエーテル；（７）アルキレングリコールから得られる低級ジ−アルキルエーテル類、例えば、エチレングリコール、ジエチレングリコール、トリエチレングリコール、プロピレングリコールおよびポリ（エチレングリコール）のジ−メチルエーテル、ジ−エチルエーテル、ジ−プロピルエーテルおよびジ−ブチルエーテル；（８）窒素含有化合物、例えば、尿素、２−ピロリドン、Ｎ−メチル−２−ピロリドンおよび１，３−ジメチル−２−イミダゾリジノン；並びに（９）イオウ含有化合物、例えば、ジメチルスルホキシド、２，２’−チオジエタノールおよびテトラメチレンスルホンなどがある。
【００４８】
本発明のインクにとって好ましい保湿剤には、ジエチレングリコール、グリセロール、エチレングリコールブチルエーテルおよびそれらの混合物などがある。保湿剤は、５〜６０質量％の量、好ましくは５〜３０質量％の量で使用できる。
【００４９】
典型的には、インクに用いられる水性キャリアの量は、インクの総質量基準で約７０〜９８質量％の範囲、好ましくは約９０〜９８質量％の範囲である。好ましい実施態様によれば、インクは、インクの総質量基準で５〜６０質量％の一種以上の水混和性保湿剤および/または水混和性有機補助溶媒を含有する。
【００５０】
本発明のインクに随意選択的に存在することができる他の添加剤には、界面活性剤、浸透剤、殺生物剤、増粘剤、導電率増加剤、コーゲーション防止剤、乾燥剤、耐水剤、染料可溶化剤、キレート化剤、バインダー、光安定化剤、粘度調節剤、緩衝剤、防かび剤、カール防止剤、安定化剤および消泡剤などがある。
【００５１】
界面活性剤をインクに添加して、表面張力を適切なレベルに調節できる。界面活性剤は、アニオン性、カチオン性、両性または非イオン性であることができ、０．０１〜２質量％のレベルで使用できる。好ましい界面活性剤には、Ｓｕｒｆｙｎｏｌ（商標）４６５（Ａｉｒ  Ｐｒｏｄｕｃｔｓ  ａｎｄ  Ｃｈｅｍｉｃａｌｓ社）およびＳｉｌｗｅｔ（商標）Ｌ−７７（Ｗｉｔｃｏ社）などがある。
【００５２】
殺生物剤を本発明に用いられるインクに添加して、水性インク中の糸状菌、真菌類等の微生物の成長を抑制できる。本発明において用いられるインク用の好ましい殺生物剤は、Ｐｒｏｘｅｌ（商標）ＧＸＬ（Ａｖｅｃｉａ社）（最終濃度０．０００１〜０．５質量％）である。
【００５３】
欧州特許出願第０２０８０４０７．６号および同第０２０８０３９７．９号明細書に記載のように、印刷画像における異なる色の画像形成領域の間の光沢差を最小限とするために、本発明で用いられるインクに粒子を添加することができる。有用な粒子には、シリカ、アルミナ、二酸化チタン、ジルコナ、クレー、炭酸カルシウム、硫酸バリウム、酸化亜鉛、高分子粒子またはそれらの混合物などがある。
【００５４】
本発明で用いられるインクのｐＨは、有機酸もしくは有機塩基または無機酸もしくは無機塩基を添加することにより調整できる。有用なインクの好ましいｐＨは、２〜１０である。典型的な無機酸には、塩酸、リン酸および硫酸などがある。典型的な有機酸には、メタンスルホン酸、酢酸および乳酸などがある。典型的な無機塩基には、アルカリ金属水酸化物およびアルカリ金属炭酸塩などがある。典型的な有機塩基には、アンモニア、トリエタノールアミンおよびテトラメチルエチレンジアミンなどがある。
【００５５】
本明細書で使用される用語「インクセット」は、画像形成するためにプリンターで使用する全てのインクジエットインクを言う。インクセットは、数多くの色のインク；異なる濃度または色相の数多くの色のインク；一つの色のみのインク；または異なる濃度または色相の一つの色の複数のインクなどを含むことができる。この用語は、カラー画像または白黒画像を形成するのに使用される、少なくとも一種のインク、通常複数のインクを意味する。例えば、インクセットは、インクジエット印刷の技術分野において周知なように、一種のインク、例えば、シアンインクから構成されてもよいし、３種のインク、例えば、シアンインク、マゼンタインクおよびイエローインクから構成されてもよいし、４種のインク、例えば、シアンインク、マゼンタインク、イエローインクおよび黒色インクから構成されてもよい。
【００５６】
他の例として、６種のインク、７種のインク、８種のインクまたはそれ以上の種類のインクからなるインクセットが挙げられる。本発明のインクセットに使用できる他のインクとして、Ｃ．Ｉ．ピグメントブラック１、７、２０、３１または３２等の黒色顔料を含む黒色インクが挙げられる。ライトシアンインクまたはライトマゼンタも使用でき、ライトシアンインクまたはライトマゼンタはインクジエット印刷の当業者には周知である。このようなインクは、シアンインクまたはマゼンタインクで使用される顔料と同一または異種の顔料を含有することができ、ライトインクにおける顔料の量は、シアンインクまたはマゼンタインクにおける顔料の量よりも少ない。例えば、シアンインクは    ピグメントブルー１５：３を３質量％の濃度で含有でき、ライトシアンはピグメントブルー１５：３を０．５質量％の濃度で含有できる。
【００５７】
本発明において有用な顔料系インクセットは、種々の他のインクを含むことができる。これらの例としては、オレンジ顔料、例えば、Ｃ．Ｉ．ピグメントオレンジ１、２、５、６、１３、１５、１６、１７、１７：１、１９、２２、２４、３１、３４、３６、３８、４０、４３、４４、４６、４８、４９、５１、５９、６０、６１、６２、６４、６５、６６、６７、６８、６９等を含むオレンジインク；Ｃ．Ｉ．ピグメントグリーン１、２、４、７、８、１０、３６、４５等の緑色顔料を含む緑色インク；Ｃ．Ｉ．ピグメントバイオレット１、２、３、５：１、１３、１９、２３、２５、２７、２９、３１、３２、３７、３９、４２、４４、５０等のバイオレット顔料を含むバイオレットインク；またはＣ．Ｉ．ピグメントブラウン１、５、２２、２３、２５、３８、４１、４２等の褐色顔料を含む褐色インクなどがある。
【００５８】
画像記録要素
６０°で測定した光沢値が少なくとも５であるいずれの画像記録要素も、本発明の組み合わせに使用できる。インクセットで印刷する画像記録要素は、ＮΔＲS（Ｘ）を求めるのに使用される画像記録要素と同じとなることができる。好ましい実施態様によれば、画像記録要素は、６０°光沢値が少なくとも３０である。
【００５９】
本発明の組み合わせに有用なインクジエット画像記録要素は、典型的には支持体上に塗布したインク受容層または画像形成層を含む。インク受容層は、毛管作用によりインクを吸収するミクロ細孔を有する多孔型であることができる。多孔性インク受容層は、通常粒子を少なくとも２０質量％と高分子バインダー５０質量％未満とを含む。有用な粒子には、シリカ、アルミナ、二酸化チタン、クレー、炭酸カルシウム、硫酸バリウム、酸化亜鉛、高分子粒子およびそれらの混合物などがある。一般的な高分子バインダーには、ゼラチン、ポリビニルアルコール、ポリビニルピロリジノン、ポリビニルアセテート、セルロース誘導体またはそれらの誘導体などがある。インク受容層は、無孔型でもよい。無孔型では、インク成分が無孔層に拡散してその層を膨潤させなければならない。無孔インク受容層は、主として上記したような一般的な高分子バインダーからなる。
【００６０】
多孔性インク受容層を有する好ましいインクジエット画像記録要素として、カタログ番号８１０３１３７のＫｏｄａｋ  Ｉｎｓｔａｎｔ−Ｄｒｙ  Ｐｈｏｔｏｇｒａｐｈｉｃ  Ｇｌｏｓｓｙ  Ｍｅｄｉａ(コダックインスタント乾式フォト光沢媒体)、カタログ番号ＳＰ９１００１のＥｐｓｏｎ  Ｐｈｏｔｏｇｌｏｓｓｙ  Ｐａｐｅｒ（エプソンフォト光沢紙）、およびカタログ番号８６４８２６３のＫｏｄａｋ  Ｉｎｓｔａｎｔ−Ｄｒｙ  Ｐｈｏｔｏｇｒａｐｈｉｃ  Ｓａｔｉｎ  Ｍｅｄｉａ（コダックインスタント乾式フォトサテン媒体）がある。米国特許第６，０４５，９１７号、第５，６０５，７５０号、第５，７２３，２１１号および第５，７８９，０７０号；欧州特許第１００２６６０号；欧州特許公開第８１３９７８号；並びに米国特許第６，５４２，７７７号に記載されている画像記録要素も、好ましい。
【００６１】
本発明の組み合わせに有用な画像記録要素は、種々の異なる種類の支持体（これらの全ては上記文献に記載されている）からなることができる。好ましい実施態様によれば、支持体は、紙またはポリエチレン塗工紙、例えば、印画紙に使用される種類のものである。
【実施例】
【００６２】
以下の例により本発明を具体的説明する。
【００６３】
顔料分散液の調製
シアン顔料分散液
平均直径が５０マイクロメートルである高分子ビーズ３２５ｇと、ピグメントブルー１５：３（Ｓｕｎ  Ｃｈｅｍｉｃａｌ社）３０．０ｇと、オレオイルメチルタウリン酸カリウム（ＫＯＭＴ）１０．５ｇと、脱イオン水２０９．５ｇとの混合物を調製した。これらの成分を、二重壁容器中、Ｍｏｒｅｈｏｕｓｅ−Ｃｏｗｌｅｓ  Ｈｏｃｈｍｅｙｅｒ製高エネルギーメディアミルを用いて室温で８時間微粉砕した。この混合物を、４〜８マイクロメートルブフナー漏斗により濾過して高分子ビーズを除去し、得られた濾液を希釈して顔料最終濃度１０．０質量％であるシアン顔料分散液を得た。顔料の中央粒度は、ＭＩＣＲＯＴＲＡＣＩＩ超微粒子アナライザー（ＵＰＡ）（Ｌｅｅｄｓ＆Ｎｏｒｔｈｒｕｐ製）を用いて測定したとき、４０ｎｍであった。濃度を２３０ｐｐｍとするのに必要な量のＰｒｏｘｅｌ（商標）ＧＸＬ（Ａｖｅｃｉａ社）を添加した。
【００６４】
マゼンタ顔料分散液
ピグメントブルー１５：３の代わりにピグメントレッド１２２（Ｓｕｎ  Ｃｈｅｍｉｃａｌ社）を使用する以外は、シアン顔料分散液と同様にしてマゼンタ顔料分散液を調製した。顔料の最終濃度は１１．６質量％であり、平均粒度は１５ｎｍであった。
【００６５】
イエロー顔料分散液
ピグメントブルー１５：３の代わりにピグメントイエロー１５５（Ｃｌａｒｉａｎｔ社）を使用する以外は、シアン顔料分散液と同様にしてイエロー顔料分散液を調製した。顔料の最終濃度は１０．０質量％であり、平均粒度は１０ｎｍであった。
【００６６】
インク組成物の調製
本発明のシアンインクＣ−１
上記したシアン顔料分散液をインク総質量に対して顔料１．４質量％となる量で使用して、シアンインクＣ-1を得た。他の添加剤は、ジエチレングリコール６．５質量％、グリセロール３質量％、エチレングリコールブチルエーテル（Ｄｏｗａｎｏｌ（商標）ＥＢ；Ｄｏｗ  Ｃｈｅｍｉｃａｌ社製）２．５質量％、Ｓｕｒｆｙｎｏｌ（商標）４６５（Ａｉｒ  Ｐｒｏｄｕｃｔｓ  ａｎｄ  Ｃｈｅｍｉｃａｌｓ社）０．２質量％、Ｊｏｎｃｒｙｌ（商標）７０（Ｓ．Ｃ．Ｊｏｈｎｓｏｎ社より入手可能なスチレン−アクリルコポリマー）をインク総質量に対して、０．９５質量％などであった。コポリマーの顔料に対する比は、０．７であった。
【００６７】
本発明のマゼンタインクＭ−１
シアン顔料分散液の代わりにマゼンタ顔料分散液２．１質量％を使用し、ジエチレングリコール４．５質量％を使用し、Ｊｏｎｃｒｙｌ（商標）７０を１．５質量％使用した以外は、シアンインクＣ−１と同様にして、マゼンタインクＭ−１を調製した。コポリマーの顔料に対する比は、０．７であった。
【００６８】
本発明のイエローインクＹ−１
マゼンタ顔料分散液の代わりにイエロー顔料分散液を使用した以外は、マゼンタインクＭ−１と同様にして、イエローインクＹ−１を調製した。
【００６９】
本発明のシアンインクＣ−２
Ｊｏｎｃｒｙｌ（商標）７０の代わりにＭｅａｄＷｅｓｔｖａｃｏ社より入手可能なスチレン−アクリルコポリマーであるＴｒｕＤｏｔ（商標）ＩＪ−４６５５を使用した以外は、シアンインクＣ−１と同様にして、シアンインクＣ−２を調製した。
【００７０】
本発明のマゼンタインクＭ−２
Ｊｏｎｃｒｙｌ（商標）７０の代わりにＴｒｕＤｏｔ（商標）ＩＪ−４６５５を使用した以外は、マゼンタインクＭ−１と同様にして、マゼンタインクＭ−２を調製した。
【００７１】
本発明のイエローインクＹ−２
Ｊｏｎｃｒｙｌ（商標）７０の代わりにＴｒｕＤｏｔ（商標）ＩＪ−４６５５を使用した以外は、イエローインクＹ−１と同様にして、イエローインクＹ−２を調製した。
【００７２】
本発明のシアンインクＣ−３
上記したシアン顔料分散液をインク総質量に対して顔料１．４質量％となる量で使用して、シアンインクＣ−３を得た。他の添加剤は、ジエチレングリコール１１．０質量％、グリセロール６．０質量％、エチレングリコールブチルエーテル２．５質量％、Ｓｉｌｗｅｔ（商標）Ｌ−７７（Ｗｉｔｃｏ社）１．０質量％、Ｅａｓｔｍａｎ  Ｃｈｅｍｉｃａｌ社より入手可能なポリエステルであるＥａｓｔｍａｎ  ＡＱ（商標）５５（インク総質量に対してポリエステル０．９５質量％となる量）などであった。コポリマーの顔料に対する比は、０．７であった。
【００７３】
本発明のマゼンタインクＭ−３
シアン顔料分散液の代わりにマゼンタ顔料分散液２．１質量％を使用し、ジエチレングリコール９．０質量％を使用し、Ｅａｓｔｍａｎ  ＡＱ（商標）５５  １．５質量％を使用した以外は、シアンインクＣ−３と同様にして、マゼンタインクＭ−３を調製した。コポリマーの顔料に対する比は、０．７であった。
【００７４】
本発明のイエローインクＹ−３
マゼンタ顔料分散液の代わりにイエロー顔料分散液を使用した以外は、マゼンタインクＭ−３と同様にして、イエローインクＹ−３を調製した。
【００７５】
本発明のシアンインクＣ−４
上記したシアン顔料分散液をインク総質量に対して顔料１．４質量％となる量で使用して、シアンインクＣ-４を得た。他の添加剤は、ジエチレングリコール１２．０質量％、Ｓｕｒｆｙｎｏｌ（商標）４６５が０．２質量％、ＴｒｕＤｏｔ（商標）ＩＪ−４６５５が１．２質量％であった。コポリマーの顔料に対する比は、０．９であった。
【００７６】
本発明のマゼンタインクＭ−４
上記したマゼンタ顔料分散液をインク総質量に対して顔料２．１質量％となる量で使用して、マゼンタインクＭ-４を得た。他の添加剤は、ジエチレングリコール１０．０質量％、Ｓｕｒｆｙｎｏｌ（商標）４６５が０．２質量％、ＴｒｕＤｏｔ（商標）ＩＪ−４６５５が１．９６質量％などであった。コポリマーの顔料に対する比は、０．９であった。
【００７７】
本発明のイエローインクＹ−４
マゼンタ顔料分散液の代わりにイエロー顔料分散液を使用した以外は、マゼンタインクＭ−４と同様にして、イエローインクＹ−４を調製した。
【００７８】
比較シアンインクＣＣ−１（ポリマーの添加なし）
上記したシアン顔料分散液をインク総質量に対して顔料１．４質量％となる量で使用して、比較シアンインクＣＣ−１を得た。他の添加剤は、ジエチレングリコール１３．５質量％、グリセロール６．０質量％、エチレングリコールブチルエーテル２．５質量％、Ｓｕｒｆｙｎｏｌ（商標）４６５が０．２質量％であった。
【００７９】
比較マゼンタインクＣＭ−１（ポリマーの添加なし）
上記したマゼンタ顔料分散液をインク総質量に対して顔料２．１質量％となる量で使用して、比較マゼンタインクＣＭ−１を得た。他の添加剤は、ジエチレングリコール１２．０質量％、グリセロール６．０質量％、エチレングリコールブチルエーテル２．５質量％、Ｓｕｒｆｙｎｏｌ（商標）４６５が０．２質量％であった。
【００８０】
比較イエローインクＣＹ−１（ポリマーの添加なし）
マゼンタ顔料分散液の代わりにイエロー顔料分散液を使用した以外は、比較マゼンタインクＣＭ−１と同様にして、比較イエローインクＣＹ−１を調製した。
【００８１】
比較シアンインクＣＣ−２（低いコポリマー：顔料比）
上記したシアン顔料分散液をインク総質量に対して顔料１．４質量％となる量で使用して、比較シアンインクＣＣ-２を得た。他の添加剤は、ジエチレングリコール１７．０質量％、Ｓｕｒｆｙｎｏｌ（商標）４６５が０．２質量％、ＴｒｕＤｏｔ（商標）ＩＪ−４６５５が０．４質量％であった。コポリマーの顔料に対する比は、０．３であった。
【００８２】
比較マゼンタインクＣＭ−２（低いコポリマー：顔料比）
上記したマゼンタ顔料分散液をインク総質量に対して顔料２．１質量％となる量で使用して、比較マゼンタインクＣＭ-２を得た。他の添加剤は、ジエチレングリコール１５．０質量％、Ｓｕｒｆｙｎｏｌ（商標）４６５が０．２質量％、ＴｒｕＤｏｔ（商標）ＩＪ−４６５５が０．６５質量％などであった。コポリマーの顔料に対する比は、０．３であった。
【００８３】
比較イエローインクＣＹ−２（低いコポリマー：顔料比）
マゼンタ顔料分散液の代わりにイエロー顔料分散液を使用した以外は、比較マゼンタインクＣＭ−２と同様にして、比較イエローインクＣＹ−２を調製した。
【００８４】
比較シアンインクＣＣ−３（低いコポリマー：顔料比）
米国特許第６，４２６，１６７号に記載の方法に準じて、ネオペンチルグリコールとビス（ヒドロキシメチル）プロピオン酸とビス（シクロヘキシルメチレン）ジイソシアネート（モル比＝１：２：３）のポリウレタンコポリマー２５質量％からなるポリウレタンコポリマー分散液を調製した。このコポリマーを、ポリウレタンＮＢＢと称する。
【００８５】
上記したシアン顔料分散液をインク総質量に対して顔料１．４質量％となる量で使用して、比較シアンインクＣＣ−３を得た。他の添加剤は、ジエチレングリコール６．５質量％、グリセロール３質量％、エチレングリコールブチルエーテル２．５質量％、Ｓｕｒｆｙｎｏｌ（商標）４６５が０．２質量％、インク総質量に対してポリウレタンＮＢＢ０．７質量％となる量の上記したポリウレタン分散液であった。コポリマーの顔料に対する比は、０．５であった。
【００８６】
比較マゼンタインクＣＭ−３（低いコポリマー：顔料比）
シアン顔料分散液の代わりにマゼンタ顔料分散液２．１質量％を使用し、ジエチレングリコール４．５質量％を使用し、ポリウレタンＮＢＢ１．０質量％を使用した以外は、比較シアンインクＣＣ−３と同様にして、比較マゼンタインクＣＭ−３を調製した。コポリマーの顔料に対する比は、０．５であった。
【００８７】
比較イエローインクＣＹ−３（低いコポリマー：顔料比）
マゼンタ顔料分散液の代わりにイエロー顔料分散液を使用した以外は、比較マゼンタインクＣＭ−３と同様にして、比較イエローインクＣＹ−３を調製した。
【００８８】
比較シアンインクＣＣ−４（低いコポリマー：顔料比）
ポリウレタンＮＢＢの代わりにＪｏｎｃｒｙｌ（商標）７０を使用した以外は、比較シアンインクＣＣ−３と同様にして、比較シアンインクＣＣ−４を調製した。
【００８９】
比較マゼンタインクＣＭ−４（低いコポリマー：顔料比）
ポリウレタンＮＢＢの代わりにＪｏｎｃｒｙｌ（商標）７０を使用した以外は、比較マゼンタインクＣＭ−３と同様にして、比較マゼンタインクＣＭ−４を調製した。
【００９０】
比較イエローインクＣＹ−４（低いコポリマー：顔料比）
マゼンタ顔料分散液の代わりにイエロー顔料分散液を使用した以外は、比較マゼンタインクＣＭ−４と同様にして、比較イエローインクＣＹ−４を調製した。
【００９１】
比較シアンインクＣＣ−５（低いコポリマー：顔料比）
ポリウレタンＮＢＢの代わりにＴｒｕＤｏｔ（商標）ＩＪ−４６５５を使用した以外は、比較シアンインクＣＣ−３と同様にして、比較シアンインクＣＣ−５を調製した。
【００９２】
比較マゼンタインクＣＭ−５（低いコポリマー：顔料比）
ポリウレタンＮＢＢの代わりにＴｒｕＤｏｔ（商標）ＩＪ−４６５５を使用した以外は、比較マゼンタインクＣＭ−３と同様にして、比較マゼンタインクＣＭ−５を調製した。
【００９３】
比較イエローインクＣＹ−５（低いコポリマー：顔料比）
マゼンタ顔料分散液の代わりにイエロー顔料分散液を使用した以外は、比較マゼンタインクＣＭ−５と同様にして、比較イエローインクＣＹ−５を調製した。
【００９４】
比較シアンインクＣＣ−６（低いコポリマー：顔料比）
上記したシアン顔料分散液をインク総質量に対して顔料１．４質量％となる量で使用して、比較シアンインクＣＣ−６を得た。他の添加剤は、ジエチレングリコール９．０質量％、グリセロール６．０質量％、エチレングリコールブチルエーテル２．５質量％、Ｓｉｌｗｅｔ（商標）Ｌ−７７が１．０質量％、インク総質量に対してポリエステル０．７質量％とする量のＥａｓｔｍａｎ  ＡＱ（商標）５５であった。コポリマーの顔料に対する比は、０．５であった。
【００９５】
比較マゼンタインクＣＭ−６（低いコポリマー：顔料比）
シアン顔料分散液の代わりにマゼンタ顔料分散液２．１質量％を使用し、ジエチレングリコール７．０質量％を使用し、Ｅａｓｔｍａｎ  ＡＱ（商標）５５を１．０質量％を使用した以外は、比較シアンインクＣＣ−６と同様にして、比較マゼンタインクＣＭ−６を調製した。コポリマーの顔料に対する比は、０．５であった。
【００９６】
比較イエローインクＣＹ−６（低いコポリマー：顔料比）
マゼンタ顔料分散液の代わりにイエロー顔料分散液を使用した以外は、比較マゼンタインクＣＭ−６と同様にして、比較イエローインクＣＹ−６を調製した。
【００９７】
比較シアンインクＣＣ−７（低いコポリマー：顔料比）
上記したシアン顔料分散液をインク総質量に対して顔料１．４質量％となる量で使用して、比較シアンインクＣＣ−７を得た。他の添加剤は、ジエチレングリコール３．５質量％、グリセロール２．０質量％、エチレングリコールブチルエーテル２．５質量％、Ｓｕｒｆｙｎｏｌ（商標）４６５が０．２質量％、ＭｅａｄＷｅｓｔｖａｃｏ社より入手可能なスチレン−アクリルコポリマーであるＴｒｕＤｏｔ（商標）ＩＪ−４６８０が０．９５質量％であった。コポリマーの顔料に対する比は、０．７であった。
【００９８】
比較マゼンタインクＣＭ−７（低いコポリマー：顔料比）
上記したマゼンタ顔料分散液をインク総質量に対して顔料２．１質量％となる量で使用して、比較マゼンタインクＣＭ−７を得た。他の添加剤は、ジエチレングリコール３．０質量％、グリセロール１．５質量％、エチレングリコールブチルエーテル２．５質量％、Ｓｕｒｆｙｎｏｌ（商標）４６５が０．２質量％、ＴｒｕＤｏｔ（商標）ＩＪ−４６８０が１．５質量％などであった。コポリマーの顔料に対する比は、０．７であった。
【００９９】
比較イエローインクＣＹ−７（低いコポリマー：顔料比）
マゼンタ顔料分散液の代わりにイエロー顔料分散液を使用した以外は、比較マゼンタインクＣＭ−７と同様にして、比較イエローインクＣＹ−７を調製した。
【０１００】
インクセット
上記のインクを、各々シアンインク、マゼンタインクおよびイエローインクからなる三色インクセットとして評価した。さらに、以下のインクセットを、比較例として評価した。例において使用した全てのインクセットを、表１に示す。
【０１０１】
比較インクセットＣＩＳ−１
比較インクセットＣＩＳ−１は、Ｅｎｃａｄ社からＥｎｃａｄ  Ｇｒａｐｈｉｃ  Ｏｕｔｄｏｏｒ（商標）（ＧＯ）インクとして入手可能なシアン顔料系インク、マゼンタ顔料系インクおよびイエロー顔料系インクから構成されるものであった。シアンインク、マゼンタインクおよびイエローインクのカタログ番号は、それぞれ２１０５０４−００、２１０５０５−００および２１０５０６−００であった。
【０１０２】
比較インクセットＣＩＳ−２
比較インクセットＣＩＳ−２は、Ｅｐｓｏｎ社からＥｐｓｏｎ  Ｓｔｙｌｕｓ  Ｐｈｏｔｏ  ２０００Ｐとして入手可能なシアン顔料系インク、マゼンタ顔料系インクおよびイエロー顔料系インクから構成されるものであった。この三色カートリッジのカタログ番号は、Ｔ１０６２０１であった。
【０１０３】
比較インクセットＣＩＳ−３
比較インクセットＣＩＳ−３は、Ｅｐｓｏｎ社からＥｐｓｏｎ  Ｓｔｙｌｕｓ  Ｃ８０として入手可能なシアン顔料系インク、マゼンタ顔料系インクおよびイエロー顔料系インクから構成されるものであった。シアンインク、マゼンタインクおよびイエローインクのカタログ番号は、それぞれＴ０３２２２０、Ｔ０３２３２０およびＴ０３２４２０であった。
【０１０４】
比較インクセットＣＩＳ−４
比較インクセットＣＩＳ−４は、Ｈｅｗｌｅｔｔ−Ｐａｃｋａｒｄ社からＨｅｗｌｅｔｔ−Ｐａｃｋａｒｄ  ５０００ＵＶインクとして入手可能なシアン顔料系インク、マゼンタ顔料系インクおよびイエロー顔料系インクから構成されるものであった。シアンインク、マゼンタインクおよびイエローインクのカタログ番号は、それぞれＣ４９４１Ａ、Ｃ４９４２ＡおよびＣ４９４３Ａであった。
【０１０５】
【表１】
2004169032.tif 000006
【０１０６】
印刷
Ｌｅｘｍａｒｋ  Ｚ５１インクジエットプリンターとカタログ番号１２Ａ１９９０の空インクカートリッジを用いて、インクセットＩＳ−１〜ＩＳ−４およびＣＩＳ−５〜ＣＩＳ−１１の印刷をおこなった。ＣＩＳ−２についてはＥｐｓｏｎ  Ｓｔｙｌｕｓ  Ｐｈｏｔｏ  ２０００Ｐプリンターを用いて印刷をおこない、ＣＩＳ−３についてはＥｐｓｏｎ  Ｓｔｙｌｕｓ  Ｃ８０プリンターを用いて印刷をおこない、ＣＩＳ−４については、Ｈｅｗｌｅｔｔ−Ｐａｃｋａｒｄ  ＤｅｓｉｇｎＪｅｔ  ５０００プリンターを用いて印刷をおこなった。全ての場合において、印刷はカラーマネージメントを用いず、各パッチが単一のインクで印刷されるようにした。
【０１０７】
試験画像は、１１の濃度パッチから構成されるものであった。各濃度パッチは、大きさが約７×７ｍｍであり、ＣＭＹＫモードにおいて、Ａｄｏｂｅ（商標）ＰｈｏｔｏＳｈｏｐ（商標）ｖ４．０ソフトウエア（Ａｄｏｂｅ  Ｓｙｓｔｅｍｓ社）を用いて作成した。パッチの濃度は、１００％で印刷したパッチが濃度１．５〜２．０であるように、インクレイダウンが１０、２０、３０、４０、５０、６０、７０、８０、９０および１００％となるように漸増変化させた。インクセットの印刷を、カタログ番号８１０３１３７のコダックインスタント乾式フォト光沢媒体上におこなった。印刷された試験画像を、周囲温度および湿度で２４時間乾燥させた。
【０１０８】
試験画像の評価
Ｐｈｏｔｏ  Ｒｅｓｅａｒｃｈ  Ｓｐｅｃｔｒｏｓｃａｎ社から入手可能な直線フォトダイオードアレイスペクトル測定装置であるＰＲ−７０５分光放射計を用いて、正反射率測定値を得た。光源は、相関色温度が６７００ＫであるＯｒｉｅｌ光学繊維イルミネータ７７５０１であり、液体光ガイド（Θi＝４５°）を用いて投射した。検出器のアパーチャーは、０．５°×１．５°であった。
【０１０９】
各パッチについて、反射光強度（単位：ワット／ｓｒ／ｍ2）を、波長範囲３９０〜７７０ｎｍにわたって１０ｎｍづつ増加させて測定した。基準正反射率は、研磨黒色ガラスの較正（ＮＩＳＴ）したものについてΘi＝４５°およびΘr＝−４５°で得た。各反射光強度値を基準反射率で割って、対応の正反射率値を得た。各パッチについて、ＲSmax（Ｘｎ）、ＲSmin（Ｘｎ）およびＲSmean（Ｘｎ）を求め、ＮΔＲs（Ｘ１）〜ＮΔＲs（Ｘ１０）を式２により求めた。インクについての正規化した微分正反射率ＮΔＲs（Ｘ）を、式１により求めた。得られた結果を、表２に示す。１．２５未満のＮΔＲs（Ｘ）値が、望ましい。
【０１１０】
【表２】
2004169032.tif 000007
【０１１１】
表２の結果から、比較の組み合わせでみられる色光沢よりも、好ましくない印刷画像の色光沢が少ない印刷画像が本発明の組み合わせにより得られることが明らかである。本発明の組み合わせは、インクの各々についての最大正規化した微分正反射率（ＮΔＲS（Ｘ））が、６０°で測定したときの光沢値が５を超えるインクジエット画像記録要素上に印刷したときに１．２５未満であるインクから構成されている。比較の組み合わせは、一つのインクの最大正規化した微分正反射率（ＮΔＲS（Ｘ））が、６０°で測定したときの光沢値が５を超えるインクジエット画像記録要素上に印刷したときに１．２５を超えるインクセットから構成されている。市販のインクセットＣＩＳ−１〜ＣＩＳ−４は、ＮΔＲS（Ｘ）が少なくとも１．３０であるインクから構成されている。
【０１１２】
本発明の他の態様を以下に示す。
（態様１）
Ａ）６０度で測定した光沢値が少なくとも５であるインクジエット画像記録要素と、
Ｂ）少なくとも一種の顔料系インクを含む顔料系インクジエットインクセットと
を含んでなるインクジエットインクセットと画像記録要素との組み合わせであって、
前記インクセットにおける各インクについての正規化した微分正反射率（ＮΔＲS（Ｘ））が、式１：
【０１１３】
【数５】
2004169032.tif 000008
【０１１４】
［式中、Ｘはインクであり、ｎは試験画像の一部分として前記画像記録要素上に印刷した各濃度パッチと関連した整数であり、［ＮΔＲS（Ｘｎ）］maxはインクＸを用いて印刷した濃度パッチについて算出した［ＮΔＲS（Ｘｎ）］値の最大値であり；
前記インクセットにおける各インクについての前記試験画像は、パッチ上のインクレイダウンが、インクレイダウン無しから少なくとも１．５の濃度を生じる最大レベルまで漸増するように印刷された一連の少なくとも１０の濃度パッチからなり；
前記各パッチについての正規化した微分正反射率値（ＮΔＲS（Ｘｎ））は式２：
【０１１５】
【数６】
2004169032.tif 000009
【０１１６】
（式中、ＲSmax（Ｘｎ）はパッチＸｎについての３９０ｎｍ〜７２０ｎｍの可視スペクトル領域における最大正反射率であり、ＲSmin（Ｘｎ）はパッチＸｎについての３９０ｎｍ〜７２０ｎｍの可視スペクトル領域における最小正反射率であり、ＲSmean（Ｘｎ）はパッチＸｎについての３９０ｎｍ〜７２０ｎｍの可視スペクトル領域における平均正反射率である）
により求められたものである］
により算出したときに１．２５未満である、
インクジエットインクセットと画像記録要素との組み合わせ。
（態様２）前記顔料系インクが、シアン顔料を含むシアンインク、マゼンタ顔料を含むマゼンタインク、またはイエロー顔料を含むイエローインクである態様１に記載の組み合わせ。
（態様３）前記シアン顔料が、金属フタロシアニン顔料またはビス（フタロシアニルアルミノ）テトラフェニルジシロキサン顔料を含む、態様２に記載の組み合わせ。
（態様４）前記マゼンタ顔料が、ピグメントレッド１２２、ピグメントレッド５７：１、ピグメントレッド１２３、ピグメントレッド１６８、ピグメントレッド１８４、ピグメントレッド２０２およびピグメントレッド２０７からなる群から選択された顔料を含む、態様２に記載の組み合わせ。
（態様５）前記イエロー顔料が、ピグメントイエロー１５５、ピグメントイエロー７４、ピグメントイエロー１２８、ピグメントイエロー１３およびピグメントイエロー９３からなる群から選択された顔料を含む、態様２に記載の組み合わせ。
（態様６）前記顔料系インクが、中央粒度が０．３マイクロメートル未満である顔料を含む、態様１に記載の組み合わせ。
（態様７）前記顔料系インクが、中央粒度が０．１５マイクロメートル未満である顔料を含む、態様１に記載の組み合わせ。
【０１１７】
（態様８）前記インクセットが、さらにシアン顔料を含むライトシアンインクまたはマゼンタ顔料を含むライトマゼンタインクを含む、態様２に記載の組み合わせ。
（態様９）前記顔料系インクが、水溶性ポリマー、水還元性ポリマー、水分散性ポリマーまたはそれらの混合物を含む、態様１に記載の組み合わせ。
（態様１０）前記水溶性ポリマー、前記水分散性ポリマー、前記水還元性ポリマーまたはそれらの混合物が、顔料系インクについての正規化した微分正反射率ＮΔＲS（Ｘ）を１．２５未満とするのに必要な量で存在する、態様９に記載の組み合わせ。
（態様１１）前記顔料系インクが、付加ポリマーまたは縮合ポリマーを含む、態様９に記載の組み合わせ。
（態様１２）前記顔料系インクが、アクリルモノマーおよび/またはスチレン系モノマーから調製した付加ポリマー、ポリエステルまたはポリウレタンを含む、態様９に記載の組み合わせ。
【０１１８】
（態様１３）前記アクリルモノマーが、アクリル酸の誘導体、アクリル酸エステル、アクリルアミドまたは不飽和無水物もしくは不飽和イミドモノマーを含む、態様１２に記載の組み合わせ。
（態様１４）前記不飽和無水物または不飽和イミドモノマーが、重合後に完全にまたは部分的に加水分解されて対応のカルボン酸またはアミド官能性を形成する、態様１３に記載の組み合わせ。
（態様１５）前記スチレン系モノマーが、スチレンの誘導体、α−アルキルスチレン、トランス−β−アルキルスチレン、アルキルスチレン、アルコキシスチレン、ハロゲン化スチレンまたはビニルナフタレンを含む、態様１２に記載の組み合わせ。
（態様１６）前記ポリエステルが、イソフタル酸、スルホイソフタル酸ナトリウム、ジエチレングリコールおよび１，４−シクロヘキサンジメタノールから誘導されたものである、態様１２に記載の組み合わせ。
（態様１７）前記顔料系インクが、さらに前記記録要素の表面に浸透しない非揮発性有機化合物を含む、態様１に記載の組み合わせ。
【０１１９】
（態様１８）前記非揮発性有機化合物が、顔料系インクについての正規化した微分正反射率ＮΔＲS（Ｘ）を１．２５未満とするのに必要な量で存在する、態様１７に記載の組み合わせ。
（態様１９）前記非揮発性有機化合物が、グリコール含有オリゴマーである、態様１７に記載の組み合わせ。
（態様２０）前記顔料系インクがさらに顔料を含み、且つ付加ポリマーまたは縮合ポリマーの顔料に対する比が少なくとも０．５である、態様９に記載の組み合わせ。
（態様２１）前記顔料系インクがさらに顔料を含み、且つ付加ポリマーまたは縮合ポリマーの顔料に対する比が少なくとも０．７である、態様９に記載の組み合わせ。
（態様２２）前記画像記録要素の光沢値が、６０°で測定したとき少なくとも３０である、態様１に記載の組み合わせ。
（態様２３）前記画像記録要素が、支持体上に塗布されたインク受容層を含む、態様１に記載の組み合わせ。
（態様２４）前記画像記録要素が、支持体上に塗布された多孔性インク受容層を含む、態様１に記載の組み合わせ。
（態様２５）前記画像記録要素が、支持体上に塗布されたインク受容層を含み、前記インク受容層が、前記インク受容層の総乾燥質量基準で、少なくとも２０質量％の粒子と５０質量％未満の高分子バインダーを含む、態様１に記載の組み合わせ。
（態様２６）前記粒子が、シリカ、アルミナ、二酸化チタン、クレー、炭酸カルシウム、硫酸バリウム、酸化亜鉛、高分子粒子またはそれらの混合物を含む、態様２５に記載の組み合わせ。
【０１２０】
（態様２７）前記高分子バインダーが、ゼラチン、ポリビニルアルコール、ポリビニルピロリジノン、ポリビニルアセテート、セルロース誘導体またはそれらの誘導体である、態様２５に記載の組み合わせ。
（態様２８）前記画像記録要素が、支持体上に塗布された無孔膨潤性インク受容層を含む、態様１に記載の組み合わせ。
（態様２９）前記画像記録要素が、支持体上に塗布された無孔膨潤性インク受容層を含み、前記無孔膨潤性インク受容層がゼラチン、ポリビニルアルコール、ポリビニルピロリジノン、ポリビニルアセテート、セルロース誘導体またはそれらの誘導体を含む、態様１に記載の組み合わせ。
（態様３０）前記画像記録要素が、支持体上に塗布されたインク受容層を含み、前記インク受容層が高分子開口気孔膜を含む、態様１に記載の組み合わせ。
（態様３１）
シアン顔料と、水と、水混和性保湿剤および/または水混和性有機補助溶媒、随意選択の界面活性剤、もしくはそれらの混合物とを含んでなるインクジエット印刷用シアン顔料系インク組成物であって、
前記インク組成物の正規化した微分正反射率（ＮΔＲs（Ｃ））が、式１：
【０１２１】
【数７】
2004169032.tif 000010
【０１２２】
［式中、Ｃは前記シアンインク組成物であり、ｎは試験画像の一部分として印刷した各濃度パッチと関連した整数であり、［ＮΔＲS（Ｃｎ）］maxは前記シアンインク組成物を用いて印刷した濃度パッチについて算出した正規化した微分正反射率の最大値であり；
画像記録要素の６０度光沢値が少なくとも５であり；
前記シアンインク組成物の試験画像は、パッチ上のインクレイダウンがインクレイダウン無しから少なくとも１．５の濃度を生じる最大レベルまで漸増するように印刷された一連の少なくとも１０の濃度パッチからなり；
前記各パッチについての正規化した微分正反射率値（ＮΔＲS（Ｃｎ））は式２：
【０１２３】
【数８】
2004169032.tif 000011
【０１２４】
（式中、ＲSmax（Ｃｎ）はパッチＣｎについての３９０ｎｍ〜７２０ｎｍの可視スペクトル領域における最大正反射率であり、ＲSmin（Ｃｎ）はパッチＣｎについての３９０ｎｍ〜７２０ｎｍの可視スペクトル領域における最小正反射率であり、ＲSmean（Ｃｎ）はパッチＣｎについての３９０ｎｍ〜７２０ｎｍの可視スペクトル領域における平均正反射率である）
により求められたものである］
により算出したときに１．２５未満である、シアン顔料系インク組成物。
（態様３２）前記シアン顔料が、ピグメントブルー１５：２、ピグメントブルー１５：３、ピグメントブルー１５：４、ピグメントブルー６０およびビス（フタロシアニルアルミノ）テトラフェニルジシロキサンからなる群から選択された顔料を含む、態様３１に記載のインク組成物。
（態様３３）前記シアン顔料の中央粒度が、０．３マイクロメートル未満である、態様３１に記載のインク組成物。
【０１２５】
（態様３４）前記シアン顔料の中央粒度が、０．１５マイクロメートル未満である、態様３１に記載のインク組成物。
（態様３５）前記シアン顔料が、複合着色剤粒子である、態様３１に記載のインク組成物。
（態様３６）前記シアン顔料が、ポリマーにより分散されている、態様３１に記載のインク組成物。
（態様３７）前記シアン顔料が、両親媒性物質により分散されている、態様３１に記載のインク組成物。
【０１２６】
（態様３８）前記シアン顔料が、Ｎ−メチル−Ｎ−オレオイルタウレートの無機塩により分散されている、態様３１に記載のインク組成物。
（態様３９）さらに粒子を含む、態様３１に記載のインク組成物。
（態様４０）さらにシリカ、アルミナ、二酸化チタン、ジルコナ、クレー、炭酸カルシウム、硫酸バリウム、酸化亜鉛、高分子粒子またはそれらの混合物を含む、態様３１に記載のインク組成物。
（態様４１）さらに水溶性ポリマー、水還元性ポリマーまたは水分散性ポリマーを含む、態様３１に記載のインク組成物。
（態様４２）前記水溶性ポリマー、前記水還元性ポリマー、前記水分散性ポリマーまたはそれらの混合物が、前記インク組成物についての正規化した微分正反射率ＮΔＲS（Ｃ）を１．２５未満とするのに必要な量で存在する、態様４１に記載のインク組成物。
（態様４３）さらに付加ポリマーまたは縮合ポリマーを含む、態様４１に記載のインク組成物。
【０１２７】
（態様４４）さらにアクリルモノマーおよび/またはスチレン系モノマーから調製した付加ポリマー、ポリエステルまたはポリウレタンを含む、態様４１に記載のインク組成物。
（態様４５）前記アクリルモノマーが、アクリル酸の誘導体、アクリル酸エステル、アクリルアミドまたは不飽和無水物もしくは不飽和イミドモノマーを含む、態様４４に記載のインク組成物。
（態様４６）前記不飽和無水物または不飽和イミドモノマーが、重合後に完全にまたは部分的に加水分解されて対応のカルボン酸またはアミド官能性を形成する、態様４５に記載のインク組成物。
（態様４７）前記スチレン系モノマーが、スチレンの誘導体、α−アルキルスチレン、トランス−β−アルキルスチレン、アルキルスチレン、アルコキシスチレン、ハロゲン化スチレンまたはビニルナフタレンを含む、態様４４に記載のインク組成物。
（態様４８）前記ポリエステルが、イソフタル酸、スルホイソフタル酸ナトリウム、ジエチレングリコールおよび１，４−シクロヘキサンジメタノールから誘導されたものである、態様４４に記載のインク組成物。
（態様４９）さらに前記記録要素の表面に浸透しない非揮発性有機化合物を含む、態様３１に記載のインク組成物。
（態様５０）前記非揮発性有機化合物が、前記インク組成物についての正規化した微分正反射率ＮΔＲS（Ｃ）を１．２５未満とするのに必要な量で存在する、態様４９に記載のインク組成物。
（態様５１）前記非揮発性有機化合物が、グリコール含有オリゴマーである、態様４９に記載のインク組成物。
（態様５２）付加ポリマーまたは縮合ポリマーのシアン顔料に対する比が少なくとも０．３である、態様４１に記載のインク組成物。
（態様５３）付加ポリマーまたは縮合ポリマーのシアン顔料に対する比が少なくとも０．５である、態様４１に記載のインク組成物。
【０１２８】
（態様５４）ＮΔＲS（Ｃ）が、式１により算出したときに１．１５未満である、態様３１に記載のインク組成物。
（態様５５）前記顔料系インクが、シアン顔料を含むシアンインク、マゼンタ顔料を含むマゼンタインク、またはイエロー顔料を含むイエローインクである態様３１に記載のインク組成物。
（態様５６）前記マゼンタ顔料が、ピグメントレッド１２２、ピグメントレッド５７：１、ピグメントレッド１２３、ピグメントレッド１６８、ピグメントレッド１８４、ピグメントレッド２０２およびピグメントレッド２０７からなる群から選択された顔料を含む、態様５５に記載のインク組成物。
（態様５７）前記マゼンタ顔料の中央粒度が、０．３マイクロメートル未満である、態様５５に記載のインク組成物。
（態様５８）前記マゼンタ顔料の中央粒度が、０．１５マイクロメートル未満である、態様５５に記載のインク組成物。
（態様５９）前記マゼンタ顔料が、複合着色剤粒子である、態様５５に記載のインク組成物。
【０１２９】
（態様６０）前記マゼンタ顔料が、ポリマーにより分散されている、態様５５に記載のインク組成物。
（態様６１）前記マゼンタ顔料が、両親媒性物質により分散されている、態様５５に記載のインク組成物。
（態様６２）前記マゼンタ顔料が、Ｎ−メチル−Ｎ−オレオイルタウレートの無機塩により分散されている、態様５５に記載のインク組成物。
（態様６３）さらに粒子を含む、態様５５に記載のインク組成物。
（態様６４）さらにシリカ、アルミナ、二酸化チタン、ジルコナ、クレー、炭酸カルシウム、硫酸バリウム、酸化亜鉛、高分子粒子またはそれらの混合物を含む、態様５５に記載のインク組成物。
【０１３０】
（態様６５）さらに水溶性ポリマー、水還元性ポリマーもしくは水分散性ポリマーまたはそれらの混合物を含む、態様５５に記載のインク組成物。
（態様６６）前記水溶性ポリマー、前記水還元性ポリマー、前記水分散性ポリマーまたはそれらの混合物が、前記インク組成物についての正規化した微分正反射率ＮΔＲS（Ｍ）を０．５０未満とするのに必要な量で存在する、態様６５に記載のインク組成物。
（態様６７）さらに付加ポリマーまたは縮合ポリマーを含む、態様６５に記載のインク組成物。
（態様６８）さらにアクリルモノマーおよび/またはスチレン系モノマーから調製した付加ポリマー、ポリエステルまたはポリウレタンを含む、態様６５に記載のインク組成物。
【０１３１】
（態様６９）前記アクリルモノマーが、アクリル酸の誘導体、アクリル酸エステル、アクリルアミドまたは不飽和無水物もしくは不飽和イミドモノマーを含む、態様６８に記載のインク組成物。
（態様７０）前記不飽和無水物または不飽和イミドモノマーが、重合後に完全にまたは部分的に加水分解されて対応のカルボン酸またはアミド官能性を形成する、態様６９に記載のインク組成物。
（態様７１）前記スチレン系モノマーが、スチレンの誘導体、α−アルキルスチレン、トランス−β−アルキルスチレン、アルキルスチレン、アルコキシスチレン、ハロゲン化スチレンまたはビニルナフタレンを含む、態様６８に記載のインク組成物。
（態様７２）前記ポリエステルが、イソフタル酸、スルホイソフタル酸ナトリウム、ジエチレングリコールおよび１，４−シクロヘキサンジメタノールから誘導されたものである、態様６８に記載のインク組成物。
（態様７３）さらに前記記録要素の表面に浸透しない非揮発性有機化合物を含む、態様５５に記載のインク組成物。
【０１３２】
（態様７４）前記非揮発性有機化合物が、前記インク組成物についての正規化した微分正反射率ＮΔＲS（Ｍ）を０．５０未満とするのに必要な量で存在する、態様７３に記載のインク組成物。
（態様７５）前記非揮発性有機化合物が、グリコール含有オリゴマーである、態様７３に記載のインク組成物。
（態様７６）前記付加ポリマー、前記縮合ポリマーまたはそれらの混合物の前記マゼンタ顔料に対する比が少なくとも０．３である、態様６７に記載のインク組成物。
（態様７７）前記付加ポリマー、前記縮合ポリマーまたはそれらの混合物の前記マゼンタ顔料に対する比が少なくとも０．５である、態様６７に記載のインク組成物。
（態様７８）前記イエロー顔料が、ピグメントイエロー１５５、ピグメントイエロー７４、ピグメントイエロー１２８、ピグメントイエロー１３およびピグメントイエロー９３からなる群から選択された顔料を含む、態様５５に記載のインク組成物。
（態様７９）前記イエロー顔料の中央粒度が、０．３マイクロメートル未満である、態様５５に記載のインク組成物。
【０１３３】
（態様８０）前記イエロー顔料の中央粒度が、０．１５マイクロメートル未満である、態様５５に記載のインク組成物。
（態様８１）前記イエロー顔料が、複合着色剤粒子である、態様５５に記載のインク組成物。
（態様８２）前記イエロー顔料が、ポリマーにより分散されている、態様５５に記載のインク組成物。
（態様８３）前記イエロー顔料が、両親媒性物質により分散されている、態様５５に記載のインク組成物。
（態様８４）前記イエロー顔料が、Ｎ−メチル−Ｎ−オレオイルタウレートの無機塩により分散されている、態様５５に記載のインク組成物。
【０１３４】
（態様８５）さらに粒子を含む、態様５５に記載のインク組成物。
（態様８６）さらにシリカ、アルミナ、二酸化チタン、ジルコナ、クレー、炭酸カルシウム、硫酸バリウム、酸化亜鉛、高分子粒子またはそれらの混合物を含む、態様５５に記載のインク組成物。
（態様８７）さらに水溶性ポリマー、水還元性ポリマーまたは水分散性ポリマーを含む、態様５５に記載のインク組成物。
（態様８８）前記水溶性ポリマー、前記水還元性ポリマー、前記水分散性ポリマーまたはそれらの混合物が、前記インク組成物についての正規化した微分正反射率ＮΔＲS（Ｙ）を０．３０未満とするのに必要な量で存在する、態様８７に記載のインク組成物。
（態様８９）さらに付加ポリマーまたは縮合ポリマーを含む、態様８７に記載のインク組成物。
【０１３５】
（態様９０）さらにアクリルモノマーおよび/またはスチレン系モノマーから調製した付加ポリマー、ポリエステルまたはポリウレタンを含む、態様８７に記載のインク組成物。
（態様９１）前記アクリルモノマーが、アクリル酸の誘導体、アクリル酸エステル、アクリルアミドまたは不飽和無水物もしくは不飽和イミドモノマーを含む、態様９０に記載のインク組成物。
（態様９２）前記不飽和無水物または不飽和イミドモノマーが、重合後に完全にまたは部分的に加水分解されて対応のカルボン酸またはアミド官能性を形成する、態様９１に記載のインク組成物。
（態様９３）前記スチレン系モノマーが、スチレンの誘導体、α−アルキルスチレン、トランス−β−アルキルスチレン、アルキルスチレン、アルコキシスチレン、ハロゲン化スチレンまたはビニルナフタレンを含む、態様９０に記載のインク組成物。
（態様９４）前記ポリエステルが、イソフタル酸、スルホイソフタル酸ナトリウム、ジエチレングリコールおよび１，４−シクロヘキサンジメタノールから誘導されたものである、態様９０に記載のインク組成物。
【０１３６】
（態様９５）さらに前記記録要素の表面に浸透しない非揮発性有機化合物を含む、態様５５に記載のインク組成物。
（態様９６）前記非揮発性有機化合物が、前記インク組成物についての正規化した微分正反射率ＮΔＲS（Ｙ）を０．３０未満とするのに必要な量で存在する、態様９５に記載のインク組成物。
（態様９７）前記非揮発性有機化合物が、グリコール含有オリゴマーである、態様９５に記載のインク組成物。
（態様９８）付加ポリマー、縮合ポリマーまたはそれらの混合物のイエロー顔料に対する比が少なくとも０．３である、態様８９に記載のインク組成物。
（態様９９）付加ポリマー、縮合ポリマーまたはそれらの混合物のイエロー顔料に対する比が少なくとも０．５である、態様８９に記載のインク組成物。
【０１３７】
（態様１００）
少なくとも一種の顔料系インクを含んでなるインクジエット印刷用顔料系インクセットであって、
前記セットにおける各インクについての正規化した微分正反射率（ＮΔＲS（Ｘ））が、式１：
【０１３８】
【数９】
2004169032.tif 000012
【０１３９】
［式中、Ｘはインクであり、ｎは試験画像の一部分として画像記録要素上に印刷した各濃度パッチと関連した整数であり、［ＮΔＲS（Ｘｎ）］maxはインクＸを用いて印刷した濃度パッチについて算出した［ＮΔＲS（Ｘｎ）］値の最大値であり；
画像記録要素の６０度光沢値が少なくとも約５であり；
インクＸについての前記試験画像は、パッチのインクレイダウンがインクレイダウン無しから少なくとも約１．５の濃度を生じる最大レベルまで漸増するように印刷された一連の少なくとも１０の濃度パッチからなり；
前記各パッチについての正規化した微分正反射率値（ＮΔＲS（Ｘｎ））は式２：
【０１４０】
【数１０】
2004169032.tif 000013
【０１４１】
（式中、ＲSmax（Ｘｎ）はパッチＸｎについての３９０ｎｍ〜７２０ｎｍの可視スペクトル領域における最大正反射率であり、ＲSmin（Ｘｎ）はパッチＸｎについての３９０ｎｍ〜７２０ｎｍの可視スペクトル領域における最小正反射率であり、ＲSmean（Ｘｎ）はパッチＸｎについての３９０ｎｍ〜７２０ｎｍの可視スペクトル領域における平均正反射率である）
により求められたものである］
により算出したときに１．２５未満である、インクジエット印刷用顔料系インクセット。
（態様１０１）前記顔料系インクが、シアン顔料を含むシアンインク、マゼンタ顔料を含むマゼンタインク、またはイエロー顔料を含むイエローインクである態様１００に記載のインクセット。
（態様１０２）前記シアン顔料が、金属フタロシアニン顔料を含む、態様１００に記載の顔料系インクセット。
（態様１０３）前記シアン顔料が、ピグメントブルー１５：２、ピグメントブルー１５：３、ピグメントブルー１５：４、ピグメントブルー６０およびビス（フタロシアニルアルミノ）テトラフェニルジシロキサンからなる群から選択された顔料を含む、態様１０１に記載の顔料系インクセット。
（態様１０４）前記マゼンタ顔料が、キナクリドン顔料を含む、態様１０１に記載の顔料系インクセット。
（態様１０５）前記マゼンタ顔料が、ピグメントレッド１２２、ピグメントレッド５７：１、ピグメントレッド１２３、ピグメントレッド１６８、ピグメントレッド１８４、ピグメントレッド２０２およびピグメントレッド２０７からなる群から選択された顔料を含む、態様１０１に記載の顔料系インクセット。
（態様１０６）前記イエロー顔料が、ピグメントイエロー１５５、ピグメントイエロー７４、ピグメントイエロー１２８、ピグメントイエロー１３およびピグメントイエロー９３からなる群から選択された顔料を含む、態様１０１に記載の顔料系インクセット。
【０１４２】
（態様１０７）前記顔料系インクが、無機顔料を含む、態様１００に記載の顔料系インクセット。
（態様１０８）前記顔料系インクが、中央粒度が約０．３マイクロメートル未満である顔料を含む、態様１００に記載の顔料系インクセット。
（態様１０９）前記顔料系インクが、中央粒度が約０．１５マイクロメートル未満である顔料を含む、態様１００に記載の顔料系インクセット。
（態様１１０）前記顔料系インクが、カーボンブラックを含む、態様１００に記載の顔料系インクセット。
（態様１１１）前記インクセットが、さらにシアン顔料を含むライトシアンインクまたはマゼンタ顔料を含むライトマゼンタインクを含む、態様１０１に記載の顔料系インクセット。
【０１４３】
（態様１１２）前記インクセットが、さらにオレンジ顔料を含むオレンジインク、緑色顔料を含む緑色インク、バイオレット顔料を含むバイオレットインクまたは褐色顔料を含む褐色インクを含む、態様１０１に記載の顔料系インクセット。
（態様１１３）前記顔料系インクが、粒子を含む、態様１００に記載の顔料系インクセット。
（態様１１４）前記顔料系インクが、シリカ、アルミナ、二酸化チタン、ジルコナ、クレー、炭酸カルシウム、硫酸バリウム、酸化亜鉛、高分子粒子またはそれらの混合物を含む、態様１００に記載の顔料系インクセット。
（態様１１５）前記セットにおける各インクについての前記正規化した微分正反射率（ＮΔＲS（Ｘ））が、式１により算出したときに１．１５未満である、態様１００に記載の顔料系インクセット。
（態様１１６）前記少なくとも一種の顔料系インクが、水溶性ポリマー、水還元性ポリマー、水分散性ポリマーまたはそれらの混合物を含み、前記水溶性ポリマー、前記水還元性ポリマー、前記水分散性ポリマーまたはそれらの混合物が、前記少なくとも一種の顔料系インクについての正規化した微分正反射率ＮΔＲS（Ｘ）を１．２５未満とするのに必要な量で存在する、態様１００に記載の顔料系インクセット。
【０１４４】
（態様１１７）前記少なくとも一種の顔料系インクが、付加ポリマーまたは縮合ポリマーを含み、前記付加ポリマーまたは前記縮合ポリマーが、前記少なくとも一種の顔料系インクについての正規化した微分正反射率ＮΔＲS（Ｘ）を１．２５未満とするのに必要な量で存在する、態様１００に記載の顔料系インクセット。
（態様１１８）前記少なくとも一種の顔料系インクが、アクリルモノマーおよび/またはスチレン系モノマーから調製された付加ポリマー、ポリエステルまたはポリウレタンを含み、前記付加ポリマー、前記ポリエステルまたは前記ポリウレタンが、前記少なくとも一種の顔料系インクについての正規化した微分正反射率ＮΔＲS（Ｘ）を１．２５未満とするのに必要な量で存在する、態様１００に記載の顔料系インクセット。
（態様１１９）前記アクリルモノマーが、アクリル酸の誘導体、アクリル酸エステル、アクリルアミドまたは不飽和無水物もしくは不飽和イミドモノマーを含み、前記不飽和無水物または不飽和イミドモノマーが、重合後に完全にまたは部分的に加水分解されて対応のカルボン酸またはアミド官能性を形成する、態様１１８に記載の顔料系インクセット。
（態様１２０）前記スチレン系モノマーが、スチレンの誘導体、α−アルキルスチレン、トランス−β−アルキルスチレン、アルキルスチレン、アルコキシスチレン、ハロゲン化スチレンまたはビニルナフタレンを含む、態様１１８に記載の顔料系インクセット。
（態様１２１）前記ポリエステルが、イソフタル酸、スルホイソフタル酸ナトリウム、ジエチレングリコールおよび１，４−シクロヘキサンジメタノールから誘導されたものである、態様１１８に記載の顔料系インクセット。
【０１４５】
（態様１２２）前記ポリウレタンが、水分散性である、態様１１８に記載の顔料系インクセット。
（態様１２３）前記顔料系インクが、さらに前記少なくとも一種の顔料系インクが印刷されたときに前記記録要素の表面に浸透しない一種以上の非揮発性有機化合物を含み、前記一種以上の非揮発性有機化合物が、前記インクについての正規化した微分正反射率ＮΔＲS（Ｘ）を１．２５未満とするのに必要な量で存在する、態様１００に記載の顔料系インクセット。
（態様１２４）前記非揮発性有機化合物が、グリコール含有オリゴマーである、態様１２３に記載の顔料系インクセット。
（態様１２５）前記顔料系インクがさらに顔料を含み、且つ前記付加ポリマーまたは前記縮合ポリマーの前記顔料に対する比が少なくとも約０．５である、態様１１７に記載の顔料系インクセット。
（態様１２６）前記顔料系インクがさらに顔料を含み、且つ前記付加ポリマーまたは前記縮合ポリマーの前記顔料に対する比が少なくとも約０．７である、態様１１１に記載の顔料系インクセット。
【０１４６】
１２７）インクジエット印刷方法であって、
Ａ）デジタルデータ信号に応答するインクジエットプリンターを準備する工程と、
Ｂ）前記プリンターに第一画像記録要素を装填する工程と、
Ｃ）前記プリンターに、少なくとも一種の顔料系インクを含む顔料系インクジエットインクセットであって、前記セットにおける各インクについての正規化した微分正反射率（ＮΔＲS（Ｘ））は、式１：
【０１４７】
【数１１】
2004169032.tif 000014
【０１４８】
［式中、Ｘはインクであり、ｎは試験画像の一部分として第二画像記録要素上に印刷した各濃度パッチと関連した整数であり、［ＮΔＲS（Ｘｎ）］maxはインクＸを用いて印刷した濃度パッチについて算出した［ＮΔＲS（Ｘｎ）］値の最大値であり；前記第二画像記録要素の６０度光沢値が少なくとも約５であり；インクＸについての前記試験画像は、パッチのインクレイダウンがゼロのインクレイダウンから少なくとも約１．５の濃度を生じる最大レベルまで漸増するように印刷された一連の少なくとも１０の濃度パッチからなり；前記各パッチについての正規化した微分正反射率値（ＮΔＲS（Ｘｎ））：
【０１４９】
【数１２】
2004169032.tif 000015
【０１５０】
（式中、ＲSmax（Ｘｎ）はパッチＸｎについての３９０ｎｍ〜７２０ｎｍの可視スペクトル領域における最大正反射率であり、ＲSmin（Ｘｎ）はパッチＸｎについての３９０ｎｍ〜７２０ｎｍの可視スペクトル領域における最小正反射率であり、ＲSmean（Ｘｎ）はパッチＸｎについての３９０ｎｍ〜７２０ｎｍの可視スペクトル領域における平均正反射率である）により求められたものである］により算出したときに１．２５未満である、インクセットを装填する工程と、
Ｄ）前記第一画像記録要素上に、デジタルデータ信号に応答して前記顔料系インクジエットインクセットを用いて印刷する工程と、
を含むインクジエット印刷方法。
【図面の簡単な説明】
【０１５１】
【図１】光沢のある画像記録要素の表面を反射する光を示す図である。
【図２】艶消し画像記録要素の表面を反射する光を示す図である。
【符号の説明】
【０１５２】
１…正反射
２…拡散反射
３…入射光
４…光沢のある画像記録要素
５…入射角
６…反射角
７…法線
８…観測者または検出器
９…艶消し画像記録要素
【図１】
2004169032.tif 000023
【図２】
2004169032.tif 000024